Installation de densification mixte de préformes poreuses (300), l’installation comprenant une enceinte (310) renfermant une zone de traitement CVI (100) comprenant au moins une entrée de gaz (101), une chambre de préchauffage (110), une chambre de réaction (120) et au moins une sortie de gaz (130), la chambre de préchauffage (110) étant présente entre ladite au moins une entrée de gaz (101) et une première extrémité (121) de la chambre de réaction, ladite au moins une sortie d’évacuation de gaz (130) étant présente à une deuxième extrémité (122) de la chambre de réaction opposée à la première extrémité, ladite au moins une entrée de gaz étant reliée à une conduite d’alimentation en gaz (10) et ladite au moins une sortie de gaz étant reliée à une conduite d’évacuation de gaz, caractérisée en ce que l’enceinte (310) renferme en outre une zone de traitement par infiltration de métal fondu (200) présente en aval de la zone de traitement CVI (100), la zone de traitement par infiltration de métal fondu comprenant au moins un creuset (210) ayant un volume interne destiné à contenir un bain (2010) métal fondu, l’installation comprenant en outre des moyens de chauffage pour chauffer la zone de traitement CVI (100) et la zone de traitement par infiltration de métal fondu (200), l’installation comprenant en outre un dispositif de support (330) pour préformes poreuses (20) destinées à être infiltrées, au moins le creuset ou le dispositif de support étant mobile à l’intérieur de l’enceinte (310) et en ce que l’installation de densification mixte comprend une porte étanche (320) présente entre la zone de traitement CVI et la zone de traitement par infiltration de métal fondu, ladite porte étanche étant mobile entre une position de fermeture dans laquelle les zones de traitement CVI et de traitement par infiltration de métal fondu sont séparées l’une de l’autre de manière étanche et une position d’ouverture dans laquelle les zones de traitement CVI et de traitement par infiltration de métal fondu communiquent entre elles. Installation selon la revendication 1, comprenant en outre un dispositif de mesure de masse auquel est relié le dispositif de support (330). Installation selon la revendication 1 ou 2, comprenant en outre un dispositif de déplacement (340, 341) apte à déplacer le creuset (210) par rapport au dispositif de support (330) entre une première configuration dans laquelle les préformes poreuses (20) sont à l’extérieur du volume interne du creuset ou à distance d’un ou plusieurs drains en communication avec le volume interne du creuset et une deuxième configuration dans laquelle les préformes poreuses sont au moins partiellement présentes dans ledit volume interne ou en contact avec ledit ou lesdits drains. Procédé de densification de préformes poreuses comprenant les étapes suivantes : - formation d’un chargement comprenant une pluralité de préformes poreuses (20) sur un dispositif de support (330), - placement du chargement dans une chambre de réaction (120) d’une zone de traitement CVI (100) d’une installation de densification mixte (300) selon l’une quelconque des revendications 1 à 3, - chauffage de la zone de traitement CVI (100) jusqu’à une température de traitement CVI (T CVI ) déterminée, - injection d’un ou plusieurs gaz réactifs (11) dans la chambre de réaction (120) de la zone de traitement CVI (100), - chauffage d’une zone de traitement par infiltration de métal fondu (200) de l’installation de densification mixte (300) jusqu’à une température de fusion du métal (T MI ) présent dans la zone de traitement par infiltration de métal fondu, - ouverture d’une porte étanche (320) de l’installation de densification mixte, - mise en contact direct ou via des drains des préformes (20) avec le bain de métal fondu (2010), - refroidissement des préformes densifiées. Procédé selon la revendication 4, comprenant en outre, après l’étape d’injection d’un ou plusieurs gaz réactifs et avant l’étape d’ouverture de la porte étanche, une étape de balayage la zone de traitement CVI (100) avec un gaz neutre. Procédé selon la revendication 4 ou 5, dans lequel l’étape de chauffage de la zone de traitement CVI (100) comprend une première montée en température depuis une température ambiante (T A ) jusqu’à la température de traitement CVI déterminée (T CVI ) et le maintien de la température de traitement CVI sur une première durée déterminée, l’étape de chauffage de la zone de traitement par infiltration de métal fondu comprenant une deuxième montée en température depuis la température de traitement CVI (T CVI ) et jusqu’à la température de fusion du métal (T MI ) et le maintien de ladite température de fusion sur une deuxième durée déterminée. Procédé selon l’une quelconque des revendications 4 à 6, dans lequel la masse des préformes (20) est mesurée en continu pendant l’étape de mise en contact direct ou via des drains des préformes avec le bain de métal fondu (2010) et dans lequel ladite étape de mise en contact est interrompue lorsque les préformes atteignent une masse prédéterminée. Procédé selon l’une quelconque des revendications 5 à 7, dans lequel un précurseur gazeux de type monométhylsilane (MMS) est injecté dans la chambre de réaction de la zone de traitement CVI.